(57)【要約】【解決すべき課題】低温で定着可能で、耐オフセット性に優れ、さらに感光体および現像ローラへの耐融着性にも優れる電子写真用トナーを提供することにある。【解決手段】ポリエステル樹脂を含む結着樹脂と、着色剤と、離型剤とを含有する電子写真用トナーであって、前記ポリエステル樹脂は、ゲルパーメーションクロマトグラフィーにより測定される分子量分布で、数平均分子量（Ｍｎ）が１０００〜１４０００、重量平均分子量（Ｍｗ）が５０００〜２００００、分子量１０００未満の分子が１０重量％未満であることを特徴とする電子写真用トナーである。【選択図】図１
2007206262.tif 000002
【特許請求の範囲】
【請求項１】
ポリエステル樹脂を含む結着樹脂と、着色剤と、離型剤とを含有する電子写真用トナーであって、
前記ポリエステル樹脂は、ゲルパーメーションクロマトグラフィーにより測定される分子量分布で、数平均分子量（Ｍｎ）が１０００〜１４０００、重量平均分子量（Ｍｗ）が５０００〜２００００、分子量１０００未満の分子が１０重量％未満であることを特徴とする電子写真用トナー。
【請求項２】
前記離型剤は前記結着樹脂１００重量部に対して３重量部未満であることを特徴とする請求項１記載の電子写真用トナー。
【請求項３】
ポリエステル樹脂を含む結着樹脂と、着色剤とを含有し、離型剤を含有しない電子写真用トナーであって、
前記ポリエステル樹脂は、ゲルパーメーションクロマトグラフィーにより測定される分子量分布で、数平均分子量（Ｍｎ）が１０００〜１４０００であり、重量平均分子量（Ｍｗ）が５０００〜２００００であり、分子量１０００未満の分子が１０重量％未満であることを特徴とする電子写真用トナー。
【請求項４】
少なくともポリサッカライドからなる帯電制御剤を含有する請求項１ないし３のいずれかに記載の電子写真用トナー。
【請求項５】
前記ポリサッカライドがゲスト化合物を包接した包接化合物であることを特徴とする請求項４記載の電子写真用トナー。
【請求項６】
前記ゲスト化合物がケイ素化合物またはマグネシウム化合物であることを特徴とする請求項５記載の電子写真用トナー。
【請求項７】
請求項１ないし６のいずれか記載の電子写真用トナーであって、オイル塗布熱ロール法に用いられることを特徴とする電子写真用トナー。
【請求項８】
請求項１ないし７のいずれか記載の電子写真用トナーであって、フルカラー用であることを特徴とする電子写真用トナー。
【発明の詳細な説明】
【技術分野】
【０００１】
本発明は、電子写真用トナー法に関する。
【背景技術】
【０００２】
一般に、複写機等における電子写真方式では、感光体上に潜像を形成し、この潜像をトナーを用いて現像し、紙などのシート上にトナー画像を転写した後、熱ロールで加熱圧着する熱ロール定着方式が行われている。
近年、この熱ロール定着方式においては、消費電力等の経済性の向上、複写速度の上昇、用紙等のカール防止等のため、低温で定着可能で、耐オフセット性に優れるトナーが要求されている。
【０００３】
このような要求に対して、従来技術では、トナー用結着樹脂の分子量分布を改良したもの等の提案がなされている。
具体的には、低分子量の樹脂と高分子量の樹脂とを混合使用して分子量分布を広くして、かつ、トナー中にパラフィンワックス、低分子量ポリオレフィン等を離型剤として添加する方法がある（例えば、特許文献１参照）。
すなわち、低分子量の樹脂を含有することで低温で定着可能にするとともに、高分子量の樹脂によって耐オフセット性を向上させ、さらに離型剤によって低分子量の樹脂のオフセットを防止できる。
【０００４】
しかしながら、離型剤はオフセット性を防止できる反面、感光体および現像ローラへの融着を生じやすいという問題があった。また、ブロッキングによりトナーの保存性、現像性を悪化させたりすることがあった。
さらに、樹脂がフルカラー用に適するポリエステルの場合には、離型剤を適用しても効果は少なく、使用量を多くすると現像剤の劣化が早いことも確認されている。
【０００５】
【特許文献１】特開平９−１３８５２２号公報
【発明の開示】
【発明が解決しようとする課題】
【０００６】
本発明は以上のような問題点に鑑みて為されたものであり、その目的とする処は、低温で定着可能で、耐オフセット性に優れ、さらに感光体および現像ローラへの耐融着性にも優れる電子写真用トナーを提供することにある。
【課題を解決するための手段】
【０００７】
請求項１の発明は、ポリエステル樹脂を含む結着樹脂と、着色剤と、離型剤とを含有する電子写真用トナーであって、
前記ポリエステル樹脂は、ゲルパーメーションクロマトグラフィーにより測定される分子量分布で、数平均分子量（Ｍｎ）が１０００〜１４０００、重量平均分子量（Ｍｗ）が５０００〜２００００、分子量１０００未満の分子が１０重量％未満であることを特徴とする電子写真用トナーであり、
請求項２の発明は、前記離型剤は前記結着樹脂１００重量部に対して３重量部未満であることを特徴とする請求項１記載の電子写真用トナーであり、
請求項３の発明は、ポリエステル樹脂を含む結着樹脂と、着色剤とを含有し、離型剤を含有しない電子写真用トナーであって、
前記ポリエステル樹脂は、ゲルパーメーションクロマトグラフィーにより測定される分子量分布で、数平均分子量（Ｍｎ）が１０００〜１４０００であり、重量平均分子量（Ｍｗ）が５０００〜２００００であり、分子量１０００未満の分子が１０重量％未満であることを特徴とする電子写真用トナーであり、
請求項４の発明は、少なくともポリサッカライドからなる帯電制御剤を含有する請求項１ないし３のいずれかに記載の電子写真用トナーであり、
請求項５の発明は、前記ポリサッカライドがゲスト化合物を包接した包接化合物であることを特徴とする請求項４記載の電子写真用トナーであり、
請求項６の発明は、前記ゲスト化合物がケイ素化合物またはマグネシウム化合物であることを特徴とする請求項５記載の電子写真用トナーであり、
請求項７の発明は、請求項１ないし６のいずれか記載の電子写真用トナーであって、オイル塗布熱ロール法に用いられることを特徴とする電子写真用トナーであり、
請求項８の発明は、請求項１ないし７のいずれか記載の電子写真用トナーであって、フルカラー用であることを特徴とする電子写真用トナーである。
【発明の効果】
【０００８】
本発明によれば、低温で定着可能で、耐オフセット性に優れ、さらに感光体および現像ローラへの耐融着性にも優れる電子写真用トナーを提供することができる。
【０００９】
また、本発明によれば、良好な保存性を有し、帯電の立ち上がりおよび帯電安定性に優れる電子写真用トナーを提供することができる。
【発明を実施するための最良の形態】
【００１０】
本発明の電子写真用トナーは、ポリエステル樹脂を含む結着樹脂、着色剤を含有し、必要に応じて、離型剤、帯電制御剤、その他添加剤等を含むものである。
【００１１】
本発明の電子写真用トナーに配合するポリエステル樹脂は、一般に、少なくとも一種のジオールと少なくとも一種のジカルボン酸とを主成分として、重縮合反応を行うことによって得られる樹脂である。更に、分子量分布やガラス転移温度などの調節などを目的として数種類のポリエステル系樹脂を組み合わせて使用することも出来る。上記の重縮合反応を行う際の温度は、一般に、１５０〜３００℃、好ましくは１８０℃〜２７０℃、更に好ましくは１８０℃〜２５０℃である。反応温度が１５０℃未満の場合は反応時間が長くなるため好ましくなく、３００℃を超える場合は分解が起こるため好ましくない。
【００１２】
ポリエステル樹脂の原料として使用されるジオールとしては、エチレングリコール、１，２−プロパンジオール（通称、プロピレングリコール）、１，３−プロパンジオール、１，３−ブタンジオール、１，４−ブタンジオール、２，３−ブタンジオール、ジエチレングリコール、トリエチレングリコール、ジプロピレングリコール、１，５−ペンタンジオール、１，６−ヘキサンジオール、ネオペンチルグリコール、２−エチル−１，３−ヘキサンジオール、水添ビスフェノールＡ、ビスフェノールＡのエチレンオキサイド付加物、ビスフェノールＡのプロピレンオキサイド付加物などが挙げられる。これらの中でも水添ビスフェノールＡ、ビスフェノールＡのエチレンオキサイド付加物、ビスフェノールＡのプロピレンオキサイド付加物が好ましく用いられる。
【００１３】
またポリエステル樹脂のもう一方の原料として使用されるジカルボン酸としては、マロン酸、コハク酸、グルタル酸、アジピン酸、アゼライン酸、セバシン酸などの脂肪族飽和ジカルボン酸類，マレイン酸、フマル酸、シトラコン酸、イタコン酸などの脂肪族不飽和ジカルボン酸，フタル酸、テレフタル酸、イソフタル酸などの芳香族ジカルボン酸，前記の各種ジカルボン酸の無水物（例えば無水コハク酸、無水マレイン酸、無水フタル酸など）や炭素数１〜６の低級アルキルエステル（例えばコハク酸ジメチルエステル、マレイン酸ジエチルエステル、フタル酸ジヘキシルエステルなど）などが挙げられる。これらの中でもアジピン酸、テレフタル酸、イソフタル酸が好ましく、更にはテレフタル酸が好ましく用いられる。
【００１４】
更に、ポリエステル樹脂の原料として、必要によりグリセリン、２−メチルプロパントリオール、トリメチロールプロパン、トリメチロールエタン、ソルビット、ソルビタンなどの３価以上の多価アルコール，オクタン酸、デカン酸、ドデカン酸、ミリスチン酸、パルミチン酸、ステアリン酸などの脂肪族モノカルボン酸，分岐や不飽和基を有する脂肪族モノカルボン酸，オクタノール、デカノール、ドデカノール、ミリスチルアルコール、パルミチルアルコール、ステアリルアルコールなどの脂肪族モノアルコール，安息香酸、ナフタレンカルボン酸などの芳香族モノカルボン酸，トリメリット酸、ピロメリット酸などの３価以上の多価カルボン酸ならびにその酸無水物などを使用することができる。これらの中でもグリセリン、トリメチロールプロパン、ステアリン酸、トリメリット酸、安息香酸が好ましく、更には安息香酸が好ましく用いられる。
【００１５】
また、ポリエステル樹脂のゲルパーメーションクロマトグラフィーにより測定される分子量分布で、数平均分子量（Ｍｎ）は、１０００〜１４０００が好ましい。より好ましくは１０００〜７０００である。数平均分子量が１０００未満の場合、耐オフセット性や耐久性の面で好ましくない場合があり、１４０００を超えた場合は低温での定着性の面で好ましくない。
また、重量平均分子量（Ｍｗ）は、５０００〜２００００が好ましい。より好ましくは５０００〜１５０００である。重量平均分子量が５０００未満の場合、耐オフセット性や耐久性の面で好ましくない場合があり、２００００を超えた場合は低温での定着性の面で好ましくない。
また、分子量１０００未満の分子が１０重量％未満であることが好ましい。より好ましくは９重量％未満である。分子量１０００未満の分子が１０重量％以上の場合、感光体や現像ローラへの融着の原因となることがあるため好ましくない。
【００１６】
なお、本発明において重合体の分子量分布で平均分子量を測定するには、公知の通常の方法例えば、ゲルパーメーションクロマトグラフィーにより、適正な条件を用いて測定すれば良い。その条件例を下記に示す。
１  測定条件温度：４０℃、溶媒：テトラヒドロフラン、流速：１．０ｍｌ／ｍｉｎ
２  カラム使用するカラムとしては市販のシリカゲルカラムを複数本組合せたものを用いる。例えば昭和電工社製Ｓｈｏｄｅｘ  ＧＰＣ  ｃｏｌｕｍｎ  ＫＦ−８０６Ｌの２本組合せ等が適当である。
３  検量線検量線作成に当っては、標準ポリスチレンを用いて行う。標準ポリスチレンとしては例えばＰｒｅｓｓｕｒｅ  Ｃｈｅｍｉｃａｌ  Ｃｏ．製あるいは東洋ソーダ工業（株）製の分子量が６×１０２，２．１×１０３，４×１０３，１．７５×１０４，５．１×１０４，１．１×１０５，３．９×１０５，８．６×１０５，２×１０６，４．４８×１０６のものを用い、少なくとも１０点程度の標準ポリスチレンを用いるのが適当である。
４  検出器検出器としてはＲＩ（屈折率）検出器例えば昭和電工社製ＳＥ−３１を用いる。
【００１７】
また、ポリエステル樹脂のガラス転移温度（Ｔｇ）は、３０℃〜８０℃が好ましい。更に好ましくは４０℃〜７０℃である。３０℃未満の場合、耐ブロッキング性（保存性）が悪化する場合があり、８０℃を超える場合は低温定着性が悪化する場合がある。
また、ポリエステル樹脂のフロー軟化点は、１０５℃〜１３５℃が好ましい。更に好ましくは１０５℃〜１３０℃である。１０５℃未満の場合、耐ブロッキング性（保存性）が悪化する場合があり、１３０℃を超える場合は低温定着性が悪化する場合がある。
なお、本発明でいうガラス転移温度（Ｔｇ）はＤＳＣ（示差走査熱量計）に於ける吸熱ピークのショルダー部の温度を言うものとする。
一方、フロー軟化点は、高架式フローテスター（島津製作所（株）製「ＣＦＴ−５０００」）により下記の測定条件で測定した５０％流出点に於ける温度を意味する。
測定条件
・プランジャー；１ｃｍ２
・ダイの直径；１ｍｍ
・ダイの長さ；１ｍｍ
・荷重；２０ｋｇｆ
・予熱温度；５０〜８０℃
・予熱時間；３００ｓｅｃ
・昇温速度；６℃／ｍｉｎ
【００１８】
また、本発明に適用するポリエステル樹脂の酸価は３０ｍｇＫＯＨ／ｇ以下が好ましく、より好ましくは２０ｍｇＫＯＨ／ｇ以下であり、更に好ましくは１０ｍｇＫＯＨ／ｇ以下である。酸価が３０ｍｇＫＯＨ／ｇより大きい場合、耐ブロッキング性（保存性）が悪化することがあるため好ましくない。
なお、本発明に於いて酸価は樹脂１ｇを中和するために必要な水酸化カリウムのｍｇ数を言う。
【００１９】
本発明に適用するポリエステル樹脂としては、例えば三井化学（株）製の樹脂Ａ（数平均分子量（Ｍｎ）２１５０、重量平均分子量（Ｍｗ）９３４０）や、同社製の樹脂Ｂ（数平均分子量（Ｍｎ）２３３０、重量平均分子量（Ｍｗ）６９３０）等の樹脂について、分子量１０００以下の成分を１０重量％未満に取り除いて用いたものが例示される。
【００２０】
本発明の電子写真用トナーに配合する結着樹脂は、上記のポリエステル樹脂単独か、もしくはその特性を損なわない範囲でポリエステル樹脂に他の樹脂成分を加えた組成物であっても良い。他の樹脂成分として具体的には結着樹脂として公知のポリエステル樹脂、ポリスチレン樹脂、スチレンアクリル系樹脂、エポキシ樹脂、ポリオール樹脂等が挙げられる。
【００２１】
本発明の結着樹脂の量は、トナー中に４０〜９５重量％であることが好ましい。
【００２２】
（着色剤）
次に、本発明の電子写真用トナーに配合する着色剤について説明する。
着色剤としては、従来知られている染料及び顔料を使用することができ、具体的には例えばカーボンブラック、マグネタイト、フタロシアニンブルー、ピーコックブルー、パーマネントレッド、レーキレッド、ローダミンレーキ、ハンザイエロー、パーマネントイエロー、ベンジジンイエロー、ニグロシン染料（Ｃ．Ｉ．Ｎｏ．５０４１５），アニリンブルー（Ｃ．Ｉ．Ｎｏ．５０４０５），カルコオイルブルー（Ｃ．Ｉ．Ｎｏ．ａｚｏｅｃＢｌｕｅ３），クロームイエロー（Ｃ．Ｉ．Ｎｏ．１４０９０），ウルトラマリンブルー（Ｃ．Ｉ．Ｎｏ．７７１０３），デユポンオイルレツド（Ｃ．Ｉ．Ｎｏ．２６１０５），オリエントオイルレツド＃３３０（Ｃ．Ｉ．Ｎｏ．６０５０５），キノリンイエロー（Ｃ．Ｉ．Ｎｏ．４７００５），メチレンブルークロライド（Ｃ．Ｉ．Ｎｏ．５２０１５），フタロシアニンブルー（Ｃ．Ｉ．Ｎｏ．７４１６０），マラカイトグリーンオクサレート（Ｃ．Ｉ．Ｎｏ．４２０００），ランブブラツク（Ｃ．Ｉ．Ｎｏ．７７２６６），ローズベンガル（Ｃ．Ｉ．Ｎｏ．４５４３５），オイルブラツク，アゾオイルブラツク，マゼンタ顔料（ピグメント５７−１）等を使用することができる。なお、これらのうち、ＣＭＹＫに対応する各色を選択することでフルカラー用のトナーを作製できる。
【００２３】
着色剤の添加量としては、結着樹脂１００重量部に対して３〜３５重量部、好ましくは３〜２０重量部、さらにはトナー像の好適なＯＨＰフィルムの透過性を考慮すると１２重量部以下の範囲で使用されるのが好ましく、通常３〜９重量部であるのが最も好適である。
【００２４】
また、本発明の電子写真用トナーへの離型剤（ワックス）の添加量は、特性を損なわない範囲で任意であるが、特定のポリエステル樹脂を採用するので、あえて添加しなくても（請求項３）オフセット現象を生ずることがないのが特徴である。
【００２５】
本発明に適用される離型剤（ワックス）としては、具体的にはパラフィンワックス、ポリオレフィンワックス、芳香族基を有する変性ワックス、脂環基を有する炭化水素化合物、天然ワックス、炭素数１２以上の長鎖炭化水素鎖を有する長鎖カルボン酸、そのエステル、脂肪酸金属塩、脂肪酸アミド、脂肪酸ビスアミド等を例示し得る。
【００２６】
これらの離型剤は、単独であるいは複数種組合せて使用することができるが、結着樹脂に添加する離型剤の添加量は、結着樹脂１００重量部に対して１０重量部以下であり、好ましくは３重量部以下、更に好ましくは含有しないのがよい。
離型剤が１０重量部を超えると感光体や現像ローラへの融着の原因となる他、耐ブロッキング性（保存性）が悪化することがあるため好ましくない。
離型剤を１０重量部以下とすることで、耐融着性および耐ブロッキング性（保存性）に優れた電子写真用トナーを提供できる。
【００２７】
また、本発明の電子写真用トナーに配合する帯電制御剤としては、ニグロシン、第４級アンモニウム塩や含金属アゾ染料をはじめとする公知の帯電制御剤を適宜選択して使用することができるが、好ましくはポリサッカライドまたはその包接化合物である。
【００２８】
次に、ポリサッカライドまたはその包接化合物について詳述する。
まず、ポリサッカライドは単量体サッカライド単位を環状に連結したものであり、高い熱安定性（分解温度２００℃以上）を有する。本発明の電子写真用トナーに用いた場合、摩擦帯電時の摩擦熱に強くなり、結果として耐融着性に優れたトナーとなる。
また、ポリサッカライドは帯電制御特性に優れ、固有の色を有さず、カラートナーとして優れるものとでき、重金属を含んでいないために毒物学的な問題がないものである。
【００２９】
ポリサッカライドは、一般に文献中でシクロデキストリンと呼称されており、その誘導体はα−、β−またはγ−シクロデキストリン、あるいはシャルディンガー（Ｓｃｈａｒｄｉｎｇｅｒ）デキストリンの名称で市場で取引されている。例えばクラリアント（株）製「商品名ＣｏｐｙＣｈａｒｇｅＮＣＡＬＰ２２４３、平均粒径２５．０μｍ、含水率７．４％、体積抵抗１×１０１０Ω・ｃｍ」等が例示される。
【００３０】
また、ポリサッカライドの熱安定性について、回折熱分析を用いて３Ｋ／分の一定の加熱速度で測定すると、２００℃より高い。
【００３１】
本発明の電子写真用トナーにはポリサッカライドを帯電制御剤としてそのまま用いてもよいが、分子フレーム構造中に空隙を形成するポリサッカライドをホスト化合物とし、その空隙に一種またはそれ以上の化合物をゲスト化合物として含有させた包接化合物を使用することがより好ましく、これにより、選りすぐれた帯電制御特性、熱安定性をトナーに付与することが可能である。特にグルコース単位からなるシクロデキストリンは、それらの環状分子フレーム構造に中にゲスト分子及びイオンを包接し、また、これらをその結晶格子中に組み入れるものであり、多くの他の糖誘導体が粘性で容易に分解するのに対して、良好な熱安定性を示し、ほとんどが結晶性である。
【００３２】
適当なゲスト化合物は、分子形状的に許容される化合物及びイオン、例えば有機及び無機化合物、有機金属化合物、金属カチオン、無機または有機アニオン及びベタインである。包接化合物を形成させるための必要条件は、ゲスト化合物が、その空隙中に挿入されるかまたはドッキングするのに適当なサイズを有することであるが、ホスト化合物の形状としては、例えば頭端を底辺に平行に切った円錐形状を有するものである。包接化合物の形成とは、ゲスト化合物が完全に組み入れられるか、またはゲスト化合物における置換基がホスト化合物の空隙中に組み入れられて結合する場合を包含する。
【００３３】
ゲスト化合物として好ましい例は、Ｌｉ＋、Ｎａ＋、Ｋ＋、Ｒｂ＋、Ｃｓ＋、Ｍｇ２＋、Ｃａ２＋、Ｓｒ２＋、Ｂａ２＋、Ｔｉ２＋、Ｔｉ４＋、Ｚｒ２＋、Ｚｒ４＋、Ｖ３＋、Ｖ５＋、Ｃｒ３＋、Ｃｒ６＋、Ｍｎ２＋、Ｍｏ４＋、Ｆｅ２＋、Ｆｅ３＋、Ｃｏ２＋、Ｎｉ２＋、Ｃｕ＋、Ｃｕ２＋、Ｚｎ２＋、Ａｌ３＋、等の金属カチオンであり、更に好ましくはＭｇ２＋、Ａｌ３＋である。他にＳｉ２＋、Ｓｉ４＋でもよい。これらの無機カチオンは、上記に示されたもののとは別の酸化状態で存在することもできる。更に、無機カチオンは、中性または陰イオン性配位子、例えばＨ２Ｏ、ＣＯ、ＣＮ−、ＮＨ３、ＯＨ−、Ｏ２−、Ｃｌ−、Ｆ−、Ｂｒ−、Ｉ−を有していてもよい。
【００３４】
ポリサッカライド（ホスト化合物）は、これらの同一かまたは異なるゲスト分子またはゲストイオンと反応させて対応する包接化合物を形成することができる。また、異なる包接化合物の混合物または混晶を使用してもよい。
【００３５】
本発明で使用するポリサッカライドの包接化合物の製造方法は、例えば、等モル量または数倍過剰量の環状に結合したポリサッカライド（ホスト化合物）水溶液と水溶性物質（ゲスト化合物）とを高温または低温条件下に直接反応させることにより所望の包接化合物を得ることができる。また、水不溶性化合物の場合には、有機溶媒に溶解させ、そして環状に結合したポリサッカライドの有機または水性溶液と一緒に攪拌または振盪することにより所望の包接化合物を得ることができる。
【００３６】
前記包接化合物は無色であり、ホスト化合物単独の場合に比してより高く、且つ安定した帯電制御性を示すと共に良好な熱安定性を有する。
【００３７】
また、前記包接化合物は、３℃／ｍｉｎの一定の加熱速度における示差熱分析によると、２００℃より高い熱安定性を示す。
【００３８】
ポリサッカライドまたはその包接化合物は、分散操作によってより小さな凝集体または理想的には一次粒子にまで粉砕され、平均が１μｍより小さく、好ましくは０．５μｍより小さくされるとよい。微粉砕化手段としては、例えばエアージェットミル、カッティングミル、ハンマーミル、ビーズミル及びインパクトミルである。また、狭い粒度とするとよく、Δ（ｄ９５−ｄ５０）値の好ましい値は１０μｍ未満、特に５μｍ未満の範囲である。なお、微粉砕化手段の代わりに、噴霧乾燥技術も好都合に使用できる。
【００３９】
このようなポリサッカライドの包接化合物として市販されているものとしては、例えばクラリアント社製の商品名ＣｏｐｙＣｈａｒｇｅＮＣＡＬＰ２２４３（ゲスト化合物：ホウ素）、同社製の商品名ＣｏｐｙＣｈａｒｇｅＮ４Ｐ０１（ゲスト化合物：ケイ素化合物）、同社製の商品名ＣｏｐｙＣｈａｒｇｅＮ５Ｐ０１（ゲスト化合物：マグネシウム化合物）等が例示される。
その使用量は一般的に結着樹脂１００重量部に対して、０．００１〜１０重量部である。
【００４０】
本発明の電子写真用トナーには、添加剤として流動性向上剤を外添してもよい。流動性向上剤としては、微粉末シリカ、すなわち湿式製法シリカ、乾式製法シリカ、それらシリカにシランカツプリング剤、チタンカツプリング剤、シリコンオイルなどにより表面処理をほどこした処理シリカなどがあり、これらは１種或いは２種以上の混合物で用いられる。
その他の流動性向上剤としては、有機系微粉末または無機系微粉末を用いることができる。例えばフツ素系樹脂粉末、すなわちフツ化ビニリデン微粉末、ポリテトラフルオロエチレン微粉末、アクリル樹脂系微粉末など；又は脂肪酸金属塩、すなわちステアリン酸亜鉛、ステアリン酸カルシウム、ステアリン酸鉛など；または金属酸化物、すなわち、酸化鉄、酸化アルミニウム、酸化チタン、酸化亜鉛などが用いられる。
【００４１】
本発明に用いられるシリカ微粉体としては、例えば以下の様な商品名で市販されているものがある。日本アエロジル社製の「ＡＥＲＯＳＩＬ  １３０」、以下、同２００、３００、３８０、ＴＴ６００、ＭＯＸ１７０、ＭＯＸ８０、ＣＯＫ８４等が挙げられ、また、ＣＡＢＯＴ  Ｃｏ．社製の「Ｃａ−Ｏ−ＳｉＬ  Ｍ−５」、以下、同ＭＳ−７、ＭＳ−７５、ＨＳ−５、ＥＨ−５等が挙げられ、また、ＷＡＣＫＥＲ−ＣＨＥＭＩＥ  ＧＭＢＨ社製の「ＷａｃｋｅｒＨＤＫ  Ｎ２０Ｖ１５」、以下、同Ｎ２０Ｅ、Ｔ３０、Ｔ４０、ダウコーニングＣｏ．社の「Ｄ−ＣＦｉｎｅＳｉｌｉｃａ」、Ｆｒａｎｓｉｌ社の「Ｆｒａｎｓｏｌ」等が挙げられる。
【００４２】
その処理シリカ微粉体の平均としては０．００３〜０．１μｍ、０．００５〜０．０５の範囲のものを使用することが好ましい。市販品としては、タラノツクス−５００（タルコ社）、ＡＥＲＯＳＩＬＲ−９７２（日本アエロジル社）などがある。
【００４３】
流動性向上剤の添加量としては、結着樹脂１００重量部に対して０．０１〜５重量部、好ましくは０．１〜３重量部である。０．０１重量部未満では流動性向上に効果はなく、５重量部を超えるとカブリや文字のにじみ、機内飛散を助長する。
【００４４】
その他、磁性粒子、分散剤等の添加剤を適宜添加してもよい。
【００４５】
本発明の電子写真用トナーは、結着樹脂中に着色剤、帯電制御剤等の内添剤を混練・溶融により分散させた後、微粉砕手段により粉砕・分級して得られるもので、平均粒径は、３μｍ〜１０μｍ、好ましくは５μｍ〜８μｍとされる。また、得られるトナーの円形度は、０．８０〜０．９８好ましくは０．９０〜０．９８程度である。
【００４６】
なお、本発明で体積平均粒径は、コールターカウンターＴＡ−ＩＩ型（コールター社製）を用い、１００μｍのアパチャーチューブで粒径別相対重量分布を測定することにより求める。
【００４７】
また、円形度は、円形度＝（粒子の面積と等しい円の周囲長）／（粒子投影図の輪郭長さ）で表されるもので、ＰＩＡ−２０００（Ｓｙｓｍｅｘ社製）を用い、１５００個／粉の測定速度で測定することにより求めるものである。
【００４８】
本発明により得られる電子写真用トナーは種々の定着方法，例えば所謂オイルレスおよびオイル塗布熱ロール法、フラツシユ法、オーブン法、圧力定着法などに用いることができるが、好ましくはオイル塗布熱ロール法である。
そして、二成分現像方式、磁性または非磁性現像方式などすべての現像方式にしようできる。好ましくは非磁性非磁性一成分現像方式である。
【００４９】
これらの材料を含む本発明の電子写真用トナーの製造方法としては、本発明の結着樹脂、着色剤、必要であればその他の添加剤を粉体混合機により充分に混合してから加熱ロール、ニーダー、エクストルーダーといった混練機を用いて温度１００〜２００℃で溶融、混練して各構成成分を充分に混合する。これを冷却後、粉砕、分級を行なって、通常３〜１０μｍの範囲の粒子を集め、粉体混合法により表面処理剤をまぶして電子写真用トナーを得る。
【００５０】
以下、本発明を実施例を用いてさらに詳細に説明する。
【００５１】
＜母体粒子の作製＞
・結着樹脂
ポリエステル樹脂（三井化学社製  樹脂Ｂガラス転移温度（Ｔｇ）：５９℃、フロー軟化点（Ｔｆ）：１１２℃、重量平均分子量（Ｍｗ）：６９３０、数平均分子量（Ｍｎ）：２３３０、分子量１０００未満の分子：８．５重量％、Ｍｗ／Ｍｎ＝３．０、酸価＝９ｍｇＫＯＨ／ｇ）
・・・１００重量部
・着色剤
マゼンタ顔料（クラリアント社製  商品名：「ピグメント５７−１」）
・・・５重量部
・帯電制御剤
包接化合物粒子（クラリアント社製  商品名：「ＣｏｐｙＣｈａｒｇｅＮ５Ｐ０１」、ゲスト化合物：マグネシウム化合物、ホスト化合物、シクロデキストリン、体積平均粒子径３．９μｍ）
・・・１．０重量部
上記組成をヘンシェルミキサー２０Ｂ（三井鉱山社製）を使用し、５分間、２８００ｒｐｍで均一に混合した後、二軸混練押出機（池貝社製ＰＣＭ−３０）で回転数１５０ｒｐｍ、吐出量３．５ｋｇ／ｈｒの条件で溶融混練し、混練物を放置冷却した。
【００５２】
次いで混練物をジェットミル｛２００ＡＰＧ（ホソカワミクロン社製）｝で粉砕し、気流分級装置｛１００ＡＴＰ（ホソカワミクロン社製）｝で分級して、体積平均粒径７．１μｍ、円形度０．９２５の母体粒子を得た。
【００５３】
（実施例１）
母体粒子１００重量部に対して、表面を疎水化処理をしたシリカ微粒子（粒径１４μｍ、商品名「Ｒ−９７２」日本アエロジル社製）を１．２重量部添加し、ヘンシェルミキサー２０Ｂ（三井鉱山社製）を使用し、１８分間、周速４０ｍ／ｓｅｃで均一混合して外添処理し、実施例１の電子写真用トナーを得た。
なお、前述のゲルパーメーションにより測定した、三井化学社製  樹脂Ｂの分子量分布および積分曲線を図１に示した。
分子量分布は縦軸に重量％、横軸にＬｏｇＭ（Ｍは分子量）をとっており、非常にシャープな形状を有することが示されている。また積分曲線は縦軸にＩｎｔ．Ｍｗ％（累積重量％）、横軸にＬｏｇＭ（Ｍは分子量）をとっており、分子量１０００（ＬｏｇＭ＝３．０）未満の分子は８．５重量％であることが示されている。
【００５４】
（実施例２）
結着樹脂を
ポリエステル樹脂（三井化学社製  樹脂Ａガラス転移温度（Ｔｇ）：６０℃、フロー軟化点（Ｔｆ）：１１０℃、重量平均分子量（Ｍｗ）：９３４０、数平均分子量（Ｍｎ）：２１５０、分子量１０００未満の分子：９．９重量％、Ｍｗ／Ｍｎ＝４．３、酸価：１８．５ｍｇＫＯＨ／ｇ）
・・・１００重量部
に代えたことを除き、実施例１と同様にして、実施例２の電子写真用トナーを得た。
なお、前述のゲルパーメーションにより測定した、三井化学社製樹脂  樹脂Ａの分子量分布および積分曲線を図２に示した。
分子量分布は縦軸に重量％、横軸にＬｏｇＭ（Ｍは分子量）をとっており、シャープな形状を有することが示されている。また積分曲線は縦軸にＩｎｔ．Ｍｗ％（累積重量％）、横軸にＬｏｇＭ（Ｍは分子量）をとっており、分子量１０００（ＬｏｇＭ＝３．０）未満の分子は９．９重量％であることが示されている。
【００５５】
（実施例３）
結着樹脂を
・ポリエステル樹脂（三井化学社製  樹脂Ｂ）
・・・９０重量部
・スチレンアクリル酸エステル共重合体樹脂（三洋化成工業社製  商品名：「ＳＴ−３０５」）
・・・１０重量部
として、着色剤、帯電制御剤とともに離型剤（加藤洋行社製  商品名：「カルナウバ２号粉末」）３重量部を加えて溶融混練したことを除き、実施例１と同様にして、実施例３の電子写真用トナーを得た。
【００５６】
（実施例４）
帯電制御剤を
包接化合物粒子（クラリアント社製  商品名：「ＣｏｐｙＣｈａｒｇｅＮ４Ｐ０１」、ゲスト化合物：ケイ素化合物、ホスト化合物、シクロデキストリン、体積平均粒径６．１μｍ）
・・・１．０重量部
にしたことを除き実施例１と同様にして、実施例４の電子写真用トナーを得た。
【００５７】
（実施例５）
帯電制御剤を
ホウ素錯体粒子（日本カーリット社製  商品名：「ＬＲ１４７」）
・・・１．０重量部
にしたことを除き実施例１と同様にして、実施例５の電子写真用トナーを得た。
【００５８】
（比較例１）
結着樹脂を
ポリエステル樹脂（大日本インキ化学工業社製  樹脂Ｃ、ガラス転移温度（Ｔｇ）：６２℃、フロー軟化点（Ｔｆ）：１１０℃、重量平均分子量（Ｍｗ）：９０６７、数平均分子量（Ｍｎ）：１４３７、分子量１０００未満の分子：３０．２重量％、Ｍｗ／Ｍｎ＝６．３）
・・・１００重量部
に代えたことを除き、実施例１と同様にして、比較例１の電子写真用トナーを得た。
なお、前述のゲルパーメーションにより測定した、ポリエステル樹脂（樹脂Ｃ）の分子量分布および積分曲線を図３に示した。
分子量分布は縦軸に重量％、横軸にＬｏｇＭ（Ｍは分子量）をとっており、あまり、シャープな形状を有しないことが示されている。
また、積分曲線は縦軸にＩｎｔ． Ｍｗ％（累積重量％）、横軸にＬｏｇＭ（Ｍは分子量）をとっており、分子量１０００（ＬｏｇＭ＝３．０）未満の分子は２０．２重量％であることが示されている。
【００５９】
（比較例２）
結着樹脂、着色剤、帯電制御剤とともに離型剤（加藤洋行社製  商品名：「カルナウバ２号粉末」）５重量部を加えて溶融混練したことを除き、実施例１と同様にして、比較例２の電子写真用トナーを得た。
【００６０】
＜トナーの評価＞
実施例１〜５および比較例１〜２のトナーについて、以下の評価をし、表１に示した。
【００６１】
（定着特性）
それぞれのトナーを市販のオイル塗布熱ロール方式の複写機（シャープ社製  商品名：「ＡＲ２０３５の定着装置」にオイル塗布装置を付けたもの）により、Ａ４（タテ目）の転写紙（日本製紙社製ＰＰＣ用紙６４ｇ／ｍ２）に縦３ｃｍ、横６ｃｍの帯状の未定着画像を作製した。転写紙上のトナー付着量は、トナー濃度、感光体の表面電位、現像電位、露光量、転写条件などにより、およそ、２．０ｍｇ／ｃｍ２（トナー３色、トナー厚さ約２０μｍに相当）に調整した。ついで、表層がポリ４フッ化エチレンで形成された熱定着ローラと表層がシリコーンゴムで形成された圧力定着ローラとが、対になって回転するオイル塗布熱ローラ方式の定着機を、ローラ圧力が１Ｋｇｆ／ｃｍ、ローラスピードが１２５ｍｍ／ｓｅｃになるように調節し、熱定着ローラの表面温度を１３０〜２１０℃の間で、１０℃の間隔で、段階的に上昇させて、各表面温度において上記未定着画像を有した転写紙のトナー像の定着を行った。
そして、実施例１のトナーについては、オイルレス熱ローラ方式の複写機（シャープ社製  商品名：「ＡＲ２０３５」）で、同じ条件における定着を行った。
定着後、余白部分にトナーの汚れが生じるか否かの観察を行い、汚れが生じない温度を非オフセット温度領域とした。
なお、表１のカッコ内の記号は以下の通りである。
低温定着性（最も低い非オフセット温度）
◎：１３０℃〜１４０℃
○：１５０℃
△：１６０℃
×：その他
耐オフセット性（非オフセット温度領域の幅）
◎：幅５０℃以上
○：幅４０℃
△：幅３０℃
×：その他
【００６２】
（耐融着性）
トナーを非磁性１成分方式のフェイザー７４０型（ソニーラクトロニクス社製）の現像機に投入し、画像比率が５％のＡ４原稿を、Ａ４の転写紙に５０００枚複写した。５０００枚複写後に、現像機の帯電部材（帯電ブレード）にトナーの融着が見られるかどうか、目視により確認し耐融着性の評価を行った。
◎：トナーの融着なし
○：トナーの融着ほとんどなし
△：トナーの融着僅かにあり（実用上は問題ない程度）
×：トナーの融着あり
【００６３】
（保存性）
得られた粒子のサンプル１０ｇを１６時間５０℃の環境下に放置した後、１００メッシュの網を通過させ、通過せず網上に残る量（重量％）を測定して以下のように評価した。
◎：１．０未満
○：１．０以上５．０未満
×：５．０以上
【００６４】
（現像スリーブ帯電量）
現像スリーブ帯電量を求めるには、電子写真用トナーを入れた現像装置を２４時間放置し、その後現像装置の攪拌機を１０分間攪拌して下記の測定装置にて求めることができる。
【００６５】
図４は、現像スリーブ帯電量の測定装置の概略図である。
【００６６】
図４において、３１が現像スリーブ、３２が電子写真用トナー、３３が吸引機、３４がＱメータ、３５がフィルタである。
【００６７】
ここで吸引機３３は吸い込み口を現像スリーブ３１表面上の電子写真用トナー３２の表面すれすれに近づけ吸引するものであり、掃除機等を用いて吸引するものである。
【００６８】
また、Ｑメータとは、東芝ケミカル社製のブローオフ摩擦帯電量測定装置に付属する電荷量測定器である。
【００６９】
現像スリーブ帯電量は具体的に次のように求めることができる。
【００７０】
（１）  吸引機３３の吸引ノズルに紙製のフィルタ３５を２枚重ねて被せる。
【００７１】
（２）  吸引ノズルお吸引前の重量ｍａ（ｇ）を測定する。
【００７２】
（３）  現像スリーブ３１の表面に付着している電子写真用トナー３２を現像スリーブ３１の長手方向に２０ｃｍ移動させながら吸引ノズルにて１分間吸引し、Ｑメータ３４により、電荷量ｑ（μｃ）を求める。
【００７３】
（４）  吸引後の電子写真用トナーが付着した吸引ノズルの重量ｍｂ（ｇ）を測定する。
【００７４】
（５）  そして、吸引された電子写真用トナーの重量ｍ（ｇ）をｍｂ-ｍａから求め次式により現像スリーブ帯電量Ａを求めることができる。
Ａ＝ｑ／ｍ（μｃ／ｇ）
初期の現像スリーブ帯電量Ａは、正帯電では６．０μｃ／ｇ以上、負帯電では−６．０μｃ／ｇ以上が好ましい。１００００枚コピー以後の現像スリーブ帯電量は絶対値２０μｃ／ｇ以上が好ましい。
初期の現像スリーブ帯電量と、１００００枚プリント後の現像スリーブ帯電量とを測定し、表１に示した。なお、表１カッコ内の記号は以下の通りである。
帯電立ち上がり性（初期の現像スリーブ帯電量）
◎：絶対値８．０μｃ／ｇ以上
○：絶対値６．０μｃ／ｇ以上８．０μｃ／ｇ
×：その他
帯電安定性（１００００枚プリント後の現像スリーブ帯電量）
○：絶対値２０μｃ／ｇ以上
△：絶対値１８μｃ／ｇ以上、２０μｃ／ｇ未満
×：その他
【００７５】
【表１】
2007206262.tif 000003
【００７６】
表１に示されるように、最も低い非オフセット温度は、実施例１〜５では１４０〜１５０℃で低温定着性に優れるが、ポリエステル樹脂が異なる比較例１では１７０℃となり、実用上十分でない。
非オフセット温度領域は、実施例、比較例の全てで実用に耐え得るが、オイル塗布熱ロール法がより好ましいことが示されている。
耐融着性は、実施例１〜５では実用上問題なく、特に実施例１では全く問題がないが、ポリエステル樹脂が異なる比較例１および離型剤が多い比較例２では融着が発生して実用に耐えない。
保存性は、実施例１〜５では実用上問題なく、離型剤なしの実施例１、２、４、５では全く問題がないが、ポリエステル樹脂が異なる比較例１および離型剤が多い比較例２では実用上問題がある。
初期の現像スリーブ帯電量は、実施例、比較例とも６．０μｃ／ｇ以上で実用上問題ない。しかし、１００００枚プリント後の現像スリーブ帯電量は、実施例では２０．０μｃ／ｇ以上で優れた性質を示すが、比較例１では１８．８μｃ／ｇ、比較例２では１７．４μｃ／ｇとなり、実用上問題がある。
【００７７】
以上のように、本発明によれば、所定の分子量の樹脂に離型剤を含むことなく、低温定着可能で耐オフセット性に優れ、感光体および現像ローラへの耐融着性にも優れる電子写真用オナーを提供することができる。
【００７８】
さらに、本発明によれば、ポリサッカライドを帯電制御剤として使用し、極めて耐融着性に優れる電子写真用トナーを提供できる。また、帯電の安定した立ち上がりおよび環境安定性にも優れる。
【００７９】
また、本発明のトナーは、オイル塗付熱ロール法に用いることでさらに耐オフセット性に優れる。
【図面の簡単な説明】
【００８０】
【図１】実施例１のポリエステル樹脂の分子量分布および積分曲線
【図２】実施例２のポリエステル樹脂の分子量分布および積分曲線
【図３】比較例１のポリエステル樹脂の分子量分布および積分曲線
【図４】現像スリーブ帯電量の測定装置の概略図
【符号の説明】
【００８１】
３１  現像スリーブ
３２  電子写真用トナー
３３  吸引機
３４  Ｑメーター
３５  フィルタ
【図１】
2007206262.tif 000004
【図２】
2007206262.tif 000005
【図３】
2007206262.tif 000006
【図４】
2007206262.tif 000007
【手続補正書】
【提出日】平成18年2月16日(2006.2.16)
【手続補正１】
【補正対象書類名】明細書
【補正対象項目名】００１６
【補正方法】変更
【補正の内容】
【００１６】
なお、本発明において重合体の分子量分布で平均分子量を測定するには、公知の通常の方法例えば、ゲルパーメーションクロマトグラフィーにより、適正な条件を用いて測定すれば良い。その条件例を下記に示す。
１  測定条件；温度：４０℃、溶媒：テトラヒドロフラン、流速：１．０ｍｌ／ｍｉｎ
２  カラム；使用するカラムとしては市販のシリカゲルカラムを複数本組合せたものを用いる。例えば昭和電工社製Ｓｈｏｄｅｘ  ＧＰＣ  ｃｏｌｕｍｎ  ＫＦ−８０６Ｌの２本組合せ等が適当である。
３  検量線；検量線作成に当っては、標準ポリスチレンを用いて行う。標準ポリスチレンとしては例えばＰｒｅｓｓｕｒｅ  Ｃｈｅｍｉｃａｌ  Ｃｏ．製あるいは東洋ソーダ工業（株）製の分子量が６×１０２，２．１×１０３，４×１０３，１．７５×１０４，５．１×１０４，１．１×１０５，３．９×１０５，８．６×１０５，２×１０６，４．４８×１０６のものを用い、少なくとも１０点程度の標準ポリスチレンを用いるのが適当である。
４  検出器；検出器としてはＲＩ（屈折率）検出器例えば昭和電工社製ＳＥ−３１を用いる。